【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
次の重量百分率で共重合されたモノマー：
（ａ）約５％〜約９０％の式Ｉのモノマー：
Ｒ１−ＯＣ（Ｏ）−Ｃ（Ｒ）＝ＣＨ２  （Ｉ）
（ｂ）約５％〜約８５％の塩化ビニリデン、塩化ビニル、酢酸ビニル、またはそれらの混合物、
（ｃ）約０．５％〜約３％の式ＩＩのモノマー：
ＨＯ−ＣＨ２−ＮＨ−Ｃ（Ｏ）−Ｃ（Ｒ）＝ＣＨ２  （ＩＩ）
（ｄ）約０．５％〜約３％の式ＩＩＩのモノマー：
ＨＯ−ＣＨ２ＣＨ２−ＯＣ（Ｏ）−Ｃ（Ｒ）＝ＣＨ２  （ＩＩＩ）
（ｅ）約１％〜約５％の式ＩＶのモノマー：
Ｈ−（ＯＣＨ２ＣＨ２）ｍ−Ｏ−Ｃ（Ｏ）−Ｃ（Ｒ）＝ＣＨ２  （ＩＶ）、および
（ｆ）０％〜約２５％のメチルメタクリレート、ビニルベンジルクロリド、スチレンまたはそれらの混合物
（式中、
各Ｒは独立してＨまたはＣＨ３であり、
Ｒ１は約４〜約１８個の炭素原子を有する直鎖状または分枝状または環式アルキル鎖であり、そして
ｍは２〜約１０である）
を含み、
表面処理剤のフッ素効果を向上させることを特徴とする増量剤ポリマー組成物。
【請求項２】
基材に適用されたときに、ノーアイロン、アイロン掛けが容易、収縮抑制、しわがよらない、パーマネントプレス、湿気制御、柔軟性、強度、スリップ防止、帯電防止、ほつれ防止、抗ピル、撥染み、染み除去、撥汚れ、汚れ除去、撥水性、撥油性、悪臭抑制、抗菌性、日焼け防止、または同様の効果である表面効果を提供する剤をさらに含むことを特徴とする請求項１に記載の組成物。
【請求項３】
前記剤がフッ素化ポリマーであることを特徴とする請求項２に記載の組成物。
【請求項４】
増量剤組成物対フッ素化ポリマーの比が約０．５：１０〜約６：１であることを特徴とする請求項３に記載の組成物。
【請求項５】
向上したフッ素効果を有する請求項４に記載の組成物と基材を接触させる工程を含むことを特徴とする基材の処理方法。
【請求項６】
請求項５に記載の方法によって処理されたことを特徴とする基材。
【手続補正２】
【補正対象書類名】明細書
【補正対象項目名】００８７
【補正方法】変更
【補正の内容】
【００８７】
（実施例３３）
水エマルジョンを次のもの：９６ｇの熱い脱イオンＨ２Ｏ（５０〜６０℃）、３．２ｇのエトクァッド１８／２５（アクゾ・ノーベル、イリノイ州シカゴから入手可能な）、４．６ｇのトリデシルアルコール５−エチレンオキシド付加体（エトックス・ケミカルズ、サウスカロライナ州グリーンビルから入手可能な、エトックスＴＤＡ−５）、３０ｇのステアリルメタクリレート、１．２５ｇのポリ（オキシエチレン）７メタクリレート、１．２５ｇのＮ−メチロールアクリルアミド、０．６８ｇの２−ヒドロキシエチルメタクリレート、０．３４ｇのドデシルメルカプタンおよび１９．３６ｇのジプロピレングリコールを混合することによって調製し、次に１Ｌオートクレーブに装入する。オートクレーブを密封し、３回排気し／窒素で満たす。３０ｇの塩化ビニルを次に装入する。次に、１０ｇの脱イオン水に溶解させた０．３４ｇの「ヴァゾ」５６ＷＳＰ（本願特許出願人、デラウェア州ウィルミントン）を加えて重合を開始させる。混合物を３０分間にわたって５０℃に加熱し、１５０ＲＰＭでのかき混ぜ機を使って８時間維持する。重合後に、０．４６ｇのデュポノール・ワクェ（ウィトコ・コーポレーション、コネチカット州グリニッチから入手可能な）の水溶液を室温で生成物と混合する。生じたラテックス増量剤を、ミルクフィルターを通して濾過する。増量剤を２：１の増量剤対フッ素化ポリマーの比でゾニール８９３２と混合する。ブレンドを実施例１１でのように１００％綿におよびナイロン布に塗布し、試験し、洗濯し、そして再試験する。試験結果は、布を洗濯した後の性能の耐久性を示す。
以下に、本発明の好ましい実施形態を示す。
１．  次の重量百分率で共重合されたモノマー：
（ａ）約５％〜約９０％の式Ｉのモノマー：
Ｒ１−ＯＣ（Ｏ）−Ｃ（Ｒ）＝ＣＨ２  （Ｉ）
（ｂ）約５％〜約８５％の塩化ビニリデン、塩化ビニル、酢酸ビニル、またはそれらの混合物、
（ｃ）約０．５％〜約３％の式ＩＩのモノマー：
ＨＯ−ＣＨ２−ＮＨ−Ｃ（Ｏ）−Ｃ（Ｒ）＝ＣＨ２  （ＩＩ）
（ｄ）約０．５％〜約３％の式ＩＩＩのモノマー：
ＨＯ−ＣＨ２ＣＨ２−ＯＣ（Ｏ）−Ｃ（Ｒ）＝ＣＨ２  （ＩＩＩ）
（ｅ）約１％〜約５％の式ＩＶのモノマー：
Ｈ−（ＯＣＨ２ＣＨ２）ｍ−Ｏ−Ｃ（Ｏ）−Ｃ（Ｒ）＝ＣＨ２  （ＩＶ）、および
（ｆ）０％〜約２５％のメチルメタクリレート、ビニルベンジルクロリド、スチレンまたはそれらの混合物
（式中、
各Ｒは独立してＨまたはＣＨ３であり、
Ｒ１は約４〜約１８個の炭素原子を有する直鎖状または分枝状または環式アルキル鎖であり、そして
ｍは２〜約１０である）
を含むことを特徴とする増量剤ポリマー組成物。
２．  モノマー（ａ）がステアリル（メタ）アクリレート、２−エチルヘキシル（メタ）アクリレート、ブチル（メタ）アクリレート、ヘキシル（メタ）アクリレート、シクロヘキシル（メタ）アクリレート、ラウリル（メタ）アクリレート、トリデシル（メタ）アクリレート、またはそれらの混合物であることを特徴とする１．に記載の組成物。
３．  モノマー（ｃ）がＮ−メチロールアクリルアミドであり、モノマー（ｄ）がヒドロキシエチルメタクリレートであり、そしてモノマー（ｅ）が、エトキシ基の数が約２〜約１０であるエトキシル化（メタ）アクリレートであることを特徴とする１．に記載の組成物。
４．  基材に適用されたときに、ノーアイロン、アイロン掛けが容易、収縮抑制、しわがよらない、パーマネントプレス、湿気制御、柔軟性、強度、スリップ防止、帯電防止、ほつれ防止、抗ピル、撥染み、染み除去、撥汚れ、汚れ除去、撥水性、撥油性、悪臭抑制、抗菌性、日焼け防止、または同様の効果である表面効果を提供する剤をさらに含むことを特徴とする１．に記載の組成物。
５．  前記剤がフッ素化ポリマーであることを特徴とする４．に記載の組成物。
６．  フッ素含有率が約１．５重量％〜約６．６重量％であることを特徴とする５．に記載の組成物。
７．  増量剤組成物対フッ素化ポリマーの比が約０．５：１０〜約６：１であることを特徴とする５．に記載の組成物。
８．  前記フッ素化ポリマーがフッ素含有ポリウレタン、ポリ（メタ）アクリレート、ポリビニル、もしくはポリビニリデン、またはそれらの混合物であることを特徴とする５．に記載の組成物。
９．  ブロックトイソシアネート、少なくとも１種の追加の増量剤組成物、または界面活性剤、乳化剤、ｐＨ調整剤、架橋剤、湿潤剤、およびワックス増量剤からなる群から選択される添加剤をさらに含むことを特徴とする１．または５．に記載の組成物。
１０．  基材を１．または７．に記載の組成物と接触させる工程を含むことを特徴とする基材の処理方法。
１１．  前記組成物がブロックトイソシアネート、少なくとも１種の追加の増量剤、または界面活性剤、乳化剤、ｐＨ調整剤、架橋剤、湿潤剤、およびワックス増量剤からなる群から選択される添加剤をさらに含むことを特徴とする１０．に記載の方法。
１２．  前記基材が織物、繊維、布、紙、不織布、皮またはそれらの組み合わせであることを特徴とする１０．に記載の方法。
１３．  １．に記載の方法によって処理されたことを特徴とする基材。
１４．  約０．０５重量％〜約０．５重量％のフッ素含有率を有することを特徴とする１３．に記載の基材。